(57)【要約】      （修正有）【課題】定着装置のベルトと押圧部材の間にある摺動部材は断熱効果を有する中空フィラーを含有させて断熱性を向上させているが、摺動面の摩擦によって中空フィラーが破損し、断熱効果が失われてしまうため、断熱性に優れ且つ寿命の長い摺動部材を提供する。【解決手段】摺動部材１０１Ａは、中空ガラスフィラー１２０を含有する樹脂層１１０の一方の面に、中空ガラスフィラーを含有しないフッ素樹脂層１１２を有し、このフッ素樹脂層１１２が摺動面１１２ａを構成する。【選択図】図１（Ａ）
2014178595.tif 000002
【特許請求の範囲】
【請求項１】
中空ガラスフィラーを含有する樹脂層の一方の面に、摺動面を構成する、中空ガラスフィラーを含有しないフッ素樹脂層を有する、定着装置用摺動部材。
【請求項２】
前記樹脂層は、前記中空ガラスフィラーを１質量％以上５０質量％以下含む、請求項１に記載の定着装置用摺動部材。
【請求項３】
第１回転体と、
前記第１回転体の外面に接して配置される第２回転体と、
前記第２回転体の内部に配置され、前記第２回転体の内面から前記第２回転体を前記第１回転体へ押圧する押圧部材と、
前記第２回転体の内面と前記押圧部材との間に介在する摺動部材であって、請求項１又は請求項２に記載の定着装置用摺動部材と、
前記第１回転体及び前記第２回転体の少なくとも一方を加熱する加熱源と、
を備える定着装置。
【請求項４】
像保持体と、
前記像保持体の表面を帯電させる帯電装置と、
帯電された前記像保持体の表面に潜像を形成する潜像形成装置と、
前記潜像をトナーにより現像してトナー像を形成する現像装置と、
前記トナー像を記録媒体に転写する転写装置と、
前記トナー像を記録媒体に定着する請求項３に記載の定着装置と、
を備える画像形成装置。
【発明の詳細な説明】
【技術分野】
【０００１】
本発明は、定着装置用摺動部材、定着装置、及び画像形成装置に関する。
【背景技術】
【０００２】
電子写真方式を用いた画像形成装置では、記録媒体に形成された未定着トナー像を定着装置によって定着して画像を形成する。
この定着装置として、加熱ロールと加熱ロールに接触して配置された加圧ベルトとを備えた構成、又は、加熱ベルトと加熱ベルトに接触して配置された加圧ロールとを備えた構成の、ベルト・ニップ方式と呼ばれる定着装置が知られている。
ベルト・ニップ方式の定着装置では、ベルトは、内周面側から押圧部材によりロールに押圧されて配置され、ベルトと押圧部材の間には、ベルトの回転に伴う摺動抵抗を低減する目的で摺動部材が配置されることがある。摺動部材が配置されない場合は、押圧部材の押圧面がベルトとの摺動面となる。
【０００３】
ベルト・ニップ方式の定着装置において、断熱性を向上する手段として、例えば以下の発明が開示されている。
特許文献１には、加熱部材の内面と摺動する摺動面を有する支持部材と、支持部材へ加わる加圧ロールの加圧力を受け止めるバックアップ部材と、を有し、これらの少なくとも一方が、断熱性の樹脂で形成された定着装置が開示されている。
特許文献２には、加熱ニップ部を形成するために加熱手段を付勢する付勢部材と、記録材を挟持搬送しつつ画像を加熱するニップ部を形成するためにバックアップ部材を付勢する付勢部材と、を有し、これら付勢部材のうち少なくとも一方が、ガラス転移温度が１４０℃以上の樹脂からなる像加熱装置が開示されている。
特許文献３には、少なくとも摺動面側が、フッ素樹脂組成物に耐熱性樹脂からなるフィラーを含有してなる摺動部材が開示されている。
【先行技術文献】
【特許文献】
【０００４】
【特許文献１】特開２００７−２３３０１０号公報
【特許文献２】特開２０１２−０４８０００号公報
【特許文献３】特開２００５−００３９６９号公報
【発明の概要】
【発明が解決しようとする課題】
【０００５】
本発明は、断熱性に優れ且つ寿命の長い定着装置用摺動部材を提供することを課題とする。
【課題を解決するための手段】
【０００６】
上記課題は、以下の手段により解決される。即ち、
請求項１に係る発明は、
中空ガラスフィラーを含有する樹脂層の一方の面に、摺動面を構成する、中空ガラスフィラーを含有しないフッ素樹脂層を有する、定着装置用摺動部材。
【０００７】
請求項２に係る発明は、
前記樹脂層は、中空ガラスフィラーを１質量％以上５０質量％以下含む、請求項１に記載の定着装置用摺動部材。
【０００８】
請求項３に係る発明は、
第１回転体と、
前記第１回転体の外面に接して配置される第２回転体と、
前記第２回転体の内部に配置され、前記第２回転体の内面から前記第２回転体を前記第１回転体へ押圧する押圧部材と、
前記第２回転体の内面と前記押圧部材との間に介在する摺動部材であって、請求項１又は請求項２に記載の定着装置用摺動部材と、
前記第１回転体及び前記第２回転体の少なくとも一方を加熱する加熱源と、
を備える定着装置。
【０００９】
請求項４に係る発明は、
像保持体と、
前記像保持体の表面を帯電させる帯電装置と、
帯電された前記像保持体の表面に潜像を形成する潜像形成装置と、
前記潜像をトナーにより現像してトナー像を形成する現像装置と、
前記トナー像を記録媒体に転写する転写装置と、
前記トナー像を記録媒体に定着する請求項３に記載の定着装置と、
を備える画像形成装置。
【発明の効果】
【００１０】
請求項１に係る発明によれば、前記構成から外れる場合に比べ、断熱性に優れ且つ寿命の長い定着装置用摺動部材が提供される。
請求項２に係る発明によれば、前記樹脂層における中空ガラスフィラーの含有量が前記範囲から外れる場合に比べ、断熱性に優れ且つ寿命の長い定着装置用摺動部材が提供される。
【００１１】
請求項３に係る発明によれば、前記構成から外れる定着装置用摺動部材を備える場合に比べ、省エネルギーと長寿命が達成された定着装置が提供される。
請求項４に係る発明によれば、前記構成から外れる定着装置用摺動部材を備える場合に比べ、定着装置の省エネルギーと長寿命が達成された画像形成装置が提供される。
【図面の簡単な説明】
【００１２】
【図１（Ａ）】本実施形態に係る定着装置用摺動部材の構成例を示す概略断面図である。
【図１（Ｂ）】本実施形態に係る定着装置用摺動部材の別の構成例を示す概略断面図である。
【図２】第１実施形態に係る定着装置の構成例を示す概略図である。
【図３】第２実施形態に係る定着装置の構成例を示す概略図である。
【図４】本実施形態に係る画像形成装置の構成例を示す概略図である。
【発明を実施するための形態】
【００１３】
以下、本実施形態に係る定着装置用摺動部材、定着装置、及び画像形成装置について詳細に説明する。
【００１４】
＜定着装置用摺動部材＞
本実施形態に係る定着装置用摺動部材（「摺動部材」とも称する。）は、例えば、電子写真方式の画像形成装置における定着装置に備える摺動部材として用いられる。この定着装置において、本実施形態に係る摺動部材の摺動面には、例えば、摺動部材と被摺動部材との間の摺動抵抗を低減させる目的で潤滑剤（オイル）が供給される。
以下、本発明の一例である実施形態について図面を参照しつつ、説明する。
【００１５】
図１（Ａ）は、本実施形態に係る摺動部材の構成例を示す概略断面図である。
図１（Ａ）に示す摺動部材１０１Ａは、樹脂層１１０と、樹脂層１１０の一方の面に設けられたフッ素樹脂層１１２とを備える。
そして、樹脂層１１０は、中空ガラスフィラー１２０を含有する。摺動面１１２ａを構成するフッ素樹脂層１１２は、中空ガラスフィラーを含有しない。
【００１６】
図１（Ｂ）は、本実施形態に係る摺動部材の別の構成例を示す概略断面図である。
図１（Ｂ）に示す摺動部材１０１Ｂは、樹脂層１１０と、樹脂層１１０の一方の面に設けられたフッ素樹脂層１１２と、樹脂層１１０の他方の面に設けられた第２の樹脂層１１４とを備える。
そして、樹脂層１１０は、中空ガラスフィラー１２０を含有する。摺動面１１２ａを構成するフッ素樹脂層１１２は、中空ガラスフィラー１２０を含有しない。第２の樹脂層１１４は、中空ガラスフィラー１２０を含有しない。
【００１７】
なお、図１（Ａ）及び図１（Ｂ）では、樹脂層１１０とフッ素樹脂層１１２とを接着するための接着層、及び、樹脂層１１０と第２の樹脂層１１４とを接着するための接着層は図示していない。
【００１８】
本実施形態に係る摺動部材１０１Ａ及び摺動部材１０１Ｂは、中空ガラスフィラー１２０を含有する樹脂層１１０の一方の面に、摺動面１１２ａを構成する、中空ガラスフィラーを含有しないフッ素樹脂層１１２を有することにより、断熱性に優れ且つ寿命が長い。この理由は以下のように推測される。
【００１９】
ベルト・ニップ方式の定着装置では、例えば、ベルトがその内周面側から押圧部材によって、対向する回転体に押圧されて配置され、ベルト及び対向する回転体の少なくとも一方が、トナー像を加熱して記録媒体に定着させるための加熱部材として構成される。そして、ベルトと押圧部材の間には、ベルトの回転に伴う摺動抵抗を低減する目的で摺動部材が配置されることがある。この摺動部材としては、従来、摺動面をフッ素樹脂層で構成した摺動部材が知られている。
【００２０】
ところが、上記の構成の定着装置においては、加熱部材から押圧部材へと熱が移動することによって、定着装置のウォームアップに時間がかかったり、定着装置の稼働時において加熱部材の温度維持に電力がかかったりする場合があった。
上記の事象を抑制するためには、これまで、押圧部材又は摺動部材の断熱性を向上させる手段が採られており、例えば、摺動面を構成するフッ素樹脂層に断熱効果を有するフィラー（例えば、耐熱性樹脂からなるフィラー）を含有させて断熱性を向上させた摺動部材が知られている。
【００２１】
そこで、より断熱性に優れた摺動部材を提供する目的で、断熱効果に優れた中空ガラスフィラーを摺動部材に含有させることが考えられる。中空ガラスフィラーは、中空であること、及び、素材の熱伝導率が低いことによって、断熱効果に優れる。
しかし、中空ガラスフィラーを、摺動面を構成するフッ素樹脂層に含有させると、摺動による摩擦で摺動面が摩耗するのに伴って、摺動面に個々の中空ガラスフィラーの一部又は全部が露出し、露出した中空ガラスフィラーが破損する場合がある。そして、中空ガラスフィラーが破損すると、断熱効果が失われてしまう上に、摺動面の摩擦係数が上昇すると考えられ、また、中空ガラスフィラーの破損片によって摺動面の摩耗が進行し、その結果としても、摺動面の摩擦係数が上昇すると考えられる。
したがって、中空ガラスフィラーを、摺動面を構成するフッ素樹脂層に含有させると、摺動部材及び定着装置の寿命が短くなる。
【００２２】
これに対して、本実施形態に係る摺動部材１０１Ａ及び摺動部材１０１Ｂは、中空ガラスフィラー１２０を含有する樹脂層１１０の一方の面に、中空ガラスフィラーを含有しないフッ素樹脂層１１２を有し、このフッ素樹脂層１１２が摺動面１１２ａを構成する。これら摺動部材は、中空ガラスフィラーを含有する樹脂層を有することにより断熱性に優れると共に、当該樹脂層の一方の面に、中空ガラスフィラーを含有しないフッ素樹脂層を有し当該フッ素樹脂層を摺動面とするので、中空ガラスフィラーがかかわる前述の事象が発生せず、摺動部材の寿命が長く保たれると考えられる。
【００２３】
さらに、摺動部材１０１Ｂは、第２の樹脂層１１４を有することにより、樹脂層１１０に含有されている中空ガラスフィラー１２０が押圧部材による押圧で破損することを抑制し得ると考えられる。したがって、摺動部材１０１Ｂは、摺動部材１０１Ａに比べて、断熱性に優れると考えられる。
また、摺動部材１０１Ｂは、第２の樹脂層１１４を有することにより、摺動部材１０１Ａに比べて、摺動部材の強度に優れると考えられ、より長寿命であると考えられる。
【００２４】
以下、摺動部材１０１Ａ及び摺動部材１０１Ｂを構成する各層の詳細を説明する。
以下において「主成分」とは、質量割合で５０％以上であることを意味する。
【００２５】
〔フッ素樹脂層〕
フッ素樹脂層１１２は、主成分としてフッ素樹脂を含有する層である。フッ素樹脂層１１２は、中空ガラスフィラーを含有しない。
【００２６】
フッ素樹脂層１１２を構成するフッ素樹脂としては、ポリテトラフルオロエチレン（ＰＴＦＥ）、パーフルオロアルコキシアルカン（ＰＦＡ）、テトラフルオロエチレン−ヘキサフルオロプロピレン共重合体（ＦＥＰ）、エチレン−テトラフルオロエチレン共重合体（ＥＴＦＥ）、またはこれらの変性体等が挙げられる。
フッ素樹脂層１１２は、摺動部材の耐久性の観点から、架橋されたフッ素樹脂を主成分として含む層が望ましく、特に、架橋されたポリテトラフルオロエチレン（以下「架橋ＰＴＦＥ」と称する。）を主成分として含む層であることが望ましい。
【００２７】
架橋ＰＴＦＥとしては、例えば、未架橋ＰＴＦＥに電離性放射線を照射して架橋させたＰＴＦＥが挙げられる。具体的には、架橋ＰＴＦＥは、例えば、結晶融点よりも高い温度で加熱した状態の未架橋ＰＴＦＥに、酸素不在の環境下で、照射線量１ＫＧｙ以上１０ＭＧｙ以下の電離性放射線（例えば、γ線、電子線、Ｘ線、中性子線、又は高エネルギーイオン等）を照射して架橋させたＰＴＦＥである。
ＰＴＦＥは、テトラフルオロエチレン以外の他の共重合成分、例えば、パーフルオロ（アルキルビニルエーテル）、ヘキサフルオロプロピレン、パーフルオロ（アルキルビニルエーテル）、ヘキサフルオロプロピレン、（パーフルオロアルキル）エチレン、クロロトリフルオロエチレン等を含んでいてもよい。
【００２８】
フッ素樹脂層１１２は、導電性の付与や耐久性の向上を目的に、充填材等の添加物を含んでいてもよい。導電性を付与する目的で使用する充填材としては、例えば、ケッチェンブラック、黒鉛、アセチレンブラック等が挙げられる。充填材の平均粒径は、０．０１μｍ以上２０μｍ以下が望ましい。充填材は、１種を用いてもよく、２種以上を用いてもよい。
充填材を用いる場合、その含有量は、フッ素樹脂１００質量部に対して、０．０１質量部以上３０質量部以下が望ましい。
【００２９】
フッ素樹脂層１１２は、摺動面１１２ａに凹部が点在していてもよい。凹部は、潤滑剤（オイル）を保持し被摺動部材との接触領域に潤滑剤（オイル）を供給する目的や、接触領域の面積を減らし摩擦係数を低く抑える目的で設けられる。
凹部は、フッ素樹脂層１１２を貫通しない穴でもよく、フッ素樹脂層１１２を貫通する貫通穴でもよい。
【００３０】
凹部は、フッ素樹脂層１１２の摺動面１１２ａに、周期的な配列で点在していることが望ましい。
周期的な配列としては、特に制限されるものではなく、例えば、格子や面心格子を単位とする配列パターンが挙げられる。格子は、正方形、長方形、菱形、その他の平行四辺形のいずれでもよい。面心格子とは、平行四辺形の頂点及び対角線の交点、合計５点を単位格子の格子点とする構造を意味する。
周期的な配列は、途切れたりズレがあったりしてもよいが、あらゆる方向に隙間無く連続して繰り返していることが望ましい。
【００３１】
凹部の形状は、潤滑剤（オイル）の保持と供給機能を発現し得れば、制限されない。
面方向の形状としては、例えば、円形、楕円形、三角形、四角形、その他の多角形、不定形が挙げられ、摺動面１１２ａに凹部を設ける加工の容易性の観点から、円形が望ましい。
深さ方向の形状としては、例えば、柱状、錐状、テーパー状、逆テーパー状が挙げられる。
【００３２】
フッ素樹脂層１１２の厚さは、該層の形状や、該層の剛性、樹脂層１１０の性状に応じて設定されるが、２０μｍ以上１５０μｍ以下が望ましく、３０μｍ以上１００μｍ以下がより望ましく、４０μｍ以上８０μｍ以下が更に望ましい。
【００３３】
〔樹脂層〕
樹脂層１１０は、樹脂及び中空ガラスフィラーを含む層である。
樹脂層１１０が中空ガラスフィラーを含むことにより、本実施形態に係る摺動部材を備えた定着装置は、定着装置のウォームアップ時間を短縮し得、また、定着装置の稼働時において加熱部材の温度維持にかかる電力を低減し得る。
【００３４】
樹脂としては、例えば、ポリイミド樹脂、ポリアミド樹脂、ポリアミドイミド樹脂、ポリエーテルエステル樹脂、ポリアリレート樹脂、ポリエステル樹脂等が挙げられる。これらの中で、耐熱性と機械的強度に優れる観点では、ポリイミド樹脂が望ましい。
ほかに樹脂としては、例えば、ＰＴＦＥ、ＰＦＡ、ＦＥＰ、ＥＴＦＥ、またはこれらの変性体等のフッ素樹脂が挙げられる。
【００３５】
樹脂層１１０の厚さは、例えば、５０μｍ以上２００μｍ以下が望ましく、６０μｍ以上１５０μｍ以下がより望ましく、７０μｍ以上１２０μｍ以下が更に望ましい。
【００３６】
−中空ガラスフィラー−
中空ガラスフィラーは、ガラスを主成分とする中空の粒子である。中空ガラスフィラーは、中空であること、及び、ガラスが主成分であるので熱伝導率が低いことにより、断熱効果に優れる。
【００３７】
中空ガラスフィラーとしては、例えば、シラックス社製のシラスバルーン、昭和化学工業社製のハードライト及びスーパーバルーン、ポッターズ・バロティーニ社製の中空ガラスビーズ等が挙げられる。
【００３８】
中空ガラスフィラーの粒径は、特に制限されるものではないが、０．０１μｍ以上５０μｍ以下が望ましく、０．１μｍ以上３０μｍ以下がより望ましく、１μｍ以上１５μｍ以下が更に望ましい。
なお、中空ガラスフィラーの粒径は、樹脂層を溶剤で溶解させて中空ガラスフィラーを抽出し、光学顕微鏡で拡大して１００個の粒子の直径を測り、算術平均して求める。
【００３９】
樹脂層１１０の全質量に占める中空ガラスフィラーの質量割合は、断熱性により優れる観点で、５質量％以上が望ましく、１０質量％以上がより望ましく、１５質量％以上が更に望ましく、２０質量％以上が更により望ましい。
一方、樹脂層１１０の全質量に占める中空ガラスフィラーの質量割合は、摺動部材１０１Ａのように第２の樹脂層１１４を有しない場合は、樹脂層１１０の強度及び摺動部材の強度を確保する観点で、３３質量％以下が望ましく、２５質量％以下がより望ましく、２０質量％以下が更に望ましい。摺動部材１０１Ｂのように第２の樹脂層１１４を有する場合は、該層によって摺動部材の強度が向上するので、樹脂層１１０の全質量に占める中空ガラスフィラーの質量割合は、樹脂層１１０の強度を確保する観点で、５０質量％以下が望ましく、３３質量％以下がより望ましく、２５質量％以下が更に望ましい。
【００４０】
〔第２の樹脂層〕
第２の樹脂層１１４は、主成分として樹脂を含む層である。第２の樹脂層１１４は、中空ガラスフィラーを含有しない。
【００４１】
樹脂としては、例えば、ポリイミド樹脂、ポリアミド樹脂、ポリアミドイミド樹脂、ポリエーテルエステル樹脂、ポリアリレート樹脂、ポリエステル樹脂等が挙げられる。これらの中で、耐熱性と機械的強度に優れる観点では、ポリイミド樹脂が望ましい。
ほかに樹脂としては、例えば、ＰＴＦＥ、ＰＦＡ、ＦＥＰ、ＥＴＦＥ、またはこれらの変性体等のフッ素樹脂が挙げられる。
【００４２】
第２の樹脂層１１４は、耐久性の向上を目的に、充填材等の添加物を含んでいてもよい。充填材の平均粒径は、０．０１μｍ以上２０μｍ以下が望ましい。充填材は、１種を用いてもよく、２種以上を用いてもよい。
【００４３】
第２の樹脂層１１４は、２０μｍ以上１５０μｍ以下が望ましく、３０μｍ以上１００μｍ以下がより望ましく、４０μｍ以上８０μｍ以下が更に望ましい。
【００４４】
〔接着層〕
摺動部材の厚さ方向に積層された各層間には、一つの層と別の層とを接着する接着層が存在していてよい。
接着層は、耐熱性シリコーン樹脂やエポキシ系樹脂等の公知の接着剤により形成された層でもよく、接着シートを用いて形成された層でもよい。
【００４５】
本実施形態に係る摺動部材が、フッ素樹脂層１１２に凹部として貫通穴が設けられた態様である場合、この貫通穴を埋めることのないよう、接着剤よりも接着シートを用いることが望ましく、この貫通穴と同じ形状の穴を有する接着シートを用いてもよい。
【００４６】
接着シートとしては、融点以上に加熱することで熱融着を起こし、積層された各層間を接着し得る接着シートが望ましい。加えて、潤滑剤（オイル）と反応せず、潤滑剤（オイル）による劣化及び潤滑剤（オイル）の劣化が起こり難い観点から、フッ素系接着シートが望ましい。具体的には、商品名シルキーボンド（潤工社製）が挙げられる。
接着シートの厚さは、１０μｍ以上３０μｍ以下が望ましい。
【００４７】
〔摺動部材の製造方法〕
図１（Ａ）に示される摺動部材１０１Ａは、例えば以下の製造方法で作製し得る。
まず、樹脂層１１０となる樹脂シート、即ち、中空ガラスフィラー１２０を含有する樹脂シートを作製する。例えば、樹脂パウダーと中空ガラスフィラーとを混合し、この混合物を金型に入れ圧縮成形し、次いで樹脂の融点以上に加熱焼成してシート材料を得る。そして、このシート材料を削って、目的とする厚さのガラスフィラー含有樹脂シートを得る。
【００４８】
次に、樹脂層１１０となるガラスフィラー含有樹脂シートと、フッ素樹脂層１１２となるフッ素樹脂シートとを、接着剤又はフッ素系接着シートを間に介して積層し、積層体（フッ素樹脂シート／接着剤又はフッ素系接着シート／ガラスフィラー含有樹脂シート）を作製する。
フッ素樹脂層１１２となるフッ素樹脂シートは、市販のシート材料でもよく、フッ素樹脂パウダーを材料にして成形したシート材料でもよい。
【００４９】
次に、上記の積層体の上下から圧力と熱を加えることにより、フッ素樹脂層１１２となるフッ素樹脂シートと、樹脂層１１０となるガラスフィラー含有樹脂シートとを貼り合せる。
フッ素系接着シートを使用する場合、貼り合せの際に積層体に印加される圧力は、例えば１．０ＭＰａ以上２．０ＭＰａ以下であり、加熱温度は、例えば３２０℃以上３５０℃以下である。
【００５０】
図１（Ａ）に示される摺動部材１０１Ａは、例えば以下の製造方法でも作製し得る。
まず、フッ素樹脂層１１２となるフッ素樹脂シートを用意する。
そして、樹脂溶液中に中空ガラスフィラーを分散させた分散液を用意し、この分散液をフッ素樹脂層１１２となるフッ素樹脂シートの一方の面に塗布し、加熱焼成して、中空ガラスフィラーを含有する樹脂層１１０を形成する。
【００５１】
図１（Ｂ）に示される摺動部材１０１Ｂは、摺動部材１０１Ａの製造方法と同様にして、但し、樹脂層１１０となるガラスフィラー含有シートのもう一方の面に、さらに樹脂シートを貼り合せて製造される。
【００５２】
フッ素樹脂層１１２の摺動面に凹部を設ける場合は、下記の方法で凹部を形成し得る。
まず、押付面に凸部を有する金型を準備する。
そして、フッ素樹脂層１１２の露出面に前記金型を押し付けて、フッ素樹脂のガラス転移温度以上に加熱し、前記凸部に対応する凹部又は貫通穴を、フッ素樹脂層１１２に形成する。
フッ素樹脂層１１２の摺動面に凹部を設ける方法としては、フッ素樹脂層１１２となるフッ素樹脂シートに予め凹部を形成しておき、このフッ素樹脂シートを樹脂層１１０となるガラスフィラー含有樹脂シートに貼り合せてもよい。
【００５３】
＜定着装置＞
本実施形態に係る定着装置は、第１回転体と、前記第１回転体の外面に接して配置される第２回転体と、前記第２回転体の内部に配置され、前記第２回転体の内面から前記第２回転体を前記第１回転体へ押圧する押圧部材と、前記第２回転体の内面と前記押圧部材との間に介在する本実施形態に係る摺動部材と、前記第１回転体及び前記第２回転体の少なくとも一方を加熱する加熱源と、を備える。
本実施形態に係る定着装置は、本実施形態に係る摺動部材を備えることにより、省エネルギーと長寿命が達成される。
【００５４】
本実施形態に係る定着装置としては、種々の構成があるが、下記の２つの実施形態を具体的に説明する。
第１実施形態として、加熱源を有する加熱ロールと、押圧パッドが押圧された加圧ベルトと、を備えた定着装置を説明する。
第２実施形態として、加熱源を有し押圧パッドが押圧された加熱ベルトと、加圧ロールと、を備えた定着装置を説明する。
これらの定着装置におけるシート状の摺動部材として、本実施形態に係る摺動部材が適用される。
【００５５】
〔第１実施形態に係る定着装置〕
図２を参照して、第１実施形態に係る定着装置６０について説明する。
図２は、第１実施形態に係る定着装置６０の構成を示す概略図である。
【００５６】
定着装置６０は、加熱ロール６１（第１回転体の一例）と、加圧ベルト６２（第２回転体の一例）と、押圧パッド６４（押圧部材の一例）と、摺動部材６８（本実施形態に係る摺動部材の一例）と、ハロゲンランプ６６（加熱源の一例）と、を備える。
【００５７】
加熱ロール６１と加圧ベルト６２とは、外周面で接触して印加し合う。加圧ベルト６２が加熱ロール６１に押圧していてもよく、加熱ロール６１が加圧ベルト６２に押圧していてもよい。加熱ロール６１と加圧ベルト６２とが接触した領域には、挟込領域Ｎ（ニップ部）が形成される。
【００５８】
加熱ロール６１は、その内部にハロゲンランプ６６（加熱源の一例）を備える。加熱源は、ハロゲンランプに限られず、発熱する他の発熱部材でもよい。
加熱ロール６１の外周面には、感温素子６９が接触して配置されている。感温素子６９による温度計測値に基づいて、ハロゲンランプ６６の点灯が制御され、加熱ロール６１の表面温度が設定した温度（例えば１５０℃）に維持される。
加熱ロール６１は、例えば金属製のコア（円筒状芯金）６１１の周囲に耐熱性弾性体層６１２及び離型層６１３をこの順に積層して構成される。
【００５９】
加圧ベルト６２は、加熱ロール６１の外周面に接して配置されている。
加圧ベルト６２は、その内部に配置された押圧パッド６４とベルト走行ガイド６３とによって回転自在に支持されている。
【００６０】
押圧パッド６４は、加圧ベルト６２の内側に配置され、加圧ベルト６２を介して加熱ロール６１と印加し合う。
押圧パッド６４は、挟込領域Ｎの入口側に前挟込部材６４ａを備え、挟込領域Ｎの出口側に剥離挟込部材６４ｂを備える。
前挟込部材６４ａは、加熱ロール６１の外周形状に沿う凹形状に構成されて、挟込領域Ｎの長さ（摺動方向の距離）を確保する。
剥離挟込部材６４ｂは、加熱ロール６１の外周面に対し突出する形状に構成されて、挟込領域Ｎの出口領域において加熱ロール６１に局所的な歪みを生じさせ、定着後の記録媒体の加熱ロール６１からの剥離を容易にする。
【００６１】
摺動部材６８は、シート状に構成され、加圧ベルト６２と押圧パッド６４との間に、その摺動面が加圧ベルト６２の内周面と接するように配置されている。
摺動部材６８は、加圧ベルト６２の内周面と押圧パッド６４との摺動抵抗を小さくするために、前挟込部材６４ａ及び剥離挟込部材６４ｂを覆うように配置される。
【００６２】
保持部材６５は、押圧パッド６４と摺動部材６８とを保持する。保持部材６５は、例えば金属製である。
保持部材６５には、ベルト走行ガイド６３が取り付けられている。ベルト走行ガイド６３に沿って加圧ベルト６２が回転する。
ベルト走行ガイド６３には、加圧ベルト６２の内周面に潤滑剤（オイル）を供給する手段である潤滑剤供給装置６７が取り付けられていてもよい。
【００６３】
挟込領域Ｎの下流側には、記録媒体の剥離の補助手段として、剥離部材７０が備えられる。剥離部材７０は、剥離爪７１と、剥離爪７１を保持する保持部材７２と、を備える。剥離爪７１は、加熱ロール６１の回転方向と対向する向き（カウンタ方向）に加熱ロール６１と近接する状態で配置されている。
【００６４】
加熱ロール６１は、駆動装置（不図示）により矢印Ｃの方向に回転し、この回転に従動して加圧ベルト６２は、加熱ロール６１の回転方向と反対の方向に回転する。
【００６５】
未定着トナー像を有する用紙Ｋ（記録媒体）は、定着入口ガイド５６によって導かれて、挟込領域Ｎに搬送される。そして、用紙Ｋが挟込領域Ｎを通過する際に、用紙Ｋ上のトナー像は挟込領域Ｎに作用する圧力と熱とによって定着される。
【００６６】
〔第２実施形態に係る定着装置〕
図３を参照して、第２実施形態に係る定着装置８０について説明する。
図３は、第２実施形態に係る定着装置８０の構成を示す概略図である。
【００６７】
定着装置８０は、加圧ロール８８（第１回転体の一例）と、加熱ベルト８４（第２回転体の一例）と、押圧パッド８７（押圧部材の一例）と、摺動部材８２（本実施形態に係る摺動部材の一例）と、電磁誘導装置９０（加熱源の一例）とを備えた、電磁誘導発熱方式の定着装置である。
【００６８】
加圧ロール８８は、加熱ベルト８４の外周面に押圧して配置され、加圧ロール８８と加熱ベルト８４とが接触する領域に挟込領域Ｎ（ニップ部）が形成されている。
加圧ロール８８は、例えば、基材層８８Ａ、弾性層８８Ｂ、及び離型層８８Ｃを有する。
【００６９】
加熱ベルト８４は、内周側から順に、例えば、基材層、電磁誘導によって発熱する発熱層、弾性層、及び離型層が積層されて、無端状に構成されている。
【００７０】
加熱ベルト８４の内側には、加圧ロール８８と対向する位置に押圧パッド８７が配置されている。押圧パッド８７は、支持体８６によって支持されており、加熱ベルト８４が巻き掛けられ、加熱ベルト８４を加圧ロール８８へ押圧する。押圧パッド８７は、例えば、金属、耐熱樹脂、耐熱ゴム等からなる部材である。
例えば押圧パッド８７の上流には、加熱ベルト８４の内周面に潤滑剤（オイル）を供給する手段である潤滑剤供給装置（不図示）が取り付けられていてもよい。
【００７１】
摺動部材８２は、シート状に構成され、加熱ベルト８４と押圧パッド８７との間に、その摺動面が加熱ベルト８４の内周面と接するように配置されている。
【００７２】
電磁誘導装置９０は、加熱ベルト８４を挟んで加圧ロール８８と対向する位置に配置され、加熱ベルト８４の発熱層を電磁誘導によって発熱させる。
電磁誘導装置９０は、電磁誘導コイル（励磁コイル）９１を内蔵する。電磁誘導装置９０は、電磁誘導コイル９１に交流電流を印加し磁場を発生させ、この磁場を励磁回路で変化させ、加熱ベルト８４の発熱層に渦電流を発生させる。この渦電流が発熱層の電気抵抗によって熱（ジュール熱）に変換され、加熱ベルト８４の表面が発熱する。
【００７３】
加熱ベルト８４は、駆動装置（不図示）により矢印Ｃの方向に回転し、この回転に従動して加圧ロール８８は、加熱ベルト８４の回転方向と反対の方向に回転する。
【００７４】
未定着トナー像Ｔを有する用紙Ｋ（記録媒体）は、定着装置８０の挟込領域Ｎに搬送される。そして、用紙Ｋが挟込領域Ｎを通過する際に、用紙Ｋ上のトナー像は挟込領域Ｎに作用する圧力と熱とによって定着される。
【００７５】
＜画像形成装置＞
本実施形態に係る画像形成装置は、像保持体と、前記像保持体の表面を帯電させる帯電装置と、帯電された前記像保持体の表面に潜像を形成する潜像形成装置と、前記潜像をトナーにより現像してトナー像を形成する現像装置と、前記トナー像を記録媒体に転写する転写装置と、前記トナー像を記録媒体に定着する本実施形態に係る定着装置と、を備える。
【００７６】
以下に、本実施形態に係る画像形成装置について、一例である電子写真方式の画像形成装置を挙げて説明する。本実施形態に係る画像形成装置は、電子写真方式の画像形成装置に限られず、電子写真方式以外の公知の画像形成装置（例えば、用紙搬送用の無端ベルトを備えたインクジェット記録装置など）であってよい。
【００７７】
図４を参照して、本実施形態に係る画像形成装置について説明する。
図４は、本実施形態に係る画像形成装置１００の構成を示す概略図である。画像形成装置１００は、既述の第１実施形態の定着装置６０を備える。画像形成装置１００は、定着装置６０に替えて、既述の第２実施形態に係る定着装置８０を備えてもよい。
【００７８】
画像形成装置１００は、一般にタンデム型と呼ばれる中間転写方式の画像形成装置である。画像形成装置１００は、電子写真方式により各色のトナー像が形成される画像形成ユニット１Ｙ、１Ｍ、１Ｃ、１Ｋと、各色のトナー像を中間転写ベルト１５に順次転写（一次転写）する一次転写部１０と、中間転写ベルト１５上に転写された重畳トナー像を記録媒体である用紙Ｋに一括転写（二次転写）する二次転写部２０と、二次転写された画像を用紙Ｋ上に定着させる定着装置６０と、各装置（各部）の動作を制御する制御部４０と、を備える。
【００７９】
画像形成ユニット１Ｙ、１Ｍ、１Ｃ、１Ｋは、中間転写ベルト１５の上流側から、１Ｙ（イエロー用ユニット）、１Ｍ（マゼンタ用ユニット）、１Ｃ（シアン用ユニット）、１Ｋ（ブラック用ユニット）の順に、略直線状に配置されている。
画像形成ユニット１Ｙ、１Ｍ、１Ｃ、１Ｋはそれぞれ、感光体１１（像保持体の一例）を備える。感光体１１は、矢印Ａの方向に回転する。
【００８０】
感光体１１の周囲には、帯電器１２（帯電装置の一例）と、レーザー露光器１３（潜像形成装置の一例）と、現像器１４（現像装置の一例）と、一次転写ロール１６と、感光体クリーナ１７とが、感光体１１の回転方向に沿って順次配設されている。
【００８１】
帯電器１２は、感光体１１の表面を帯電させる。
レーザー露光器１３は、露光ビームＢｍを発して、感光体１１上に静電潜像を形成する。
現像器１４は、各色のトナーを収容しており、感光体１１上の静電潜像をトナーにより可視像化する。
一次転写ロール１６は、感光体１１上に形成されたトナー像を、一次転写部１０において、中間転写ベルト１５に転写する。
感光体クリーナ１７は、感光体１１上の残留トナーを除去する。
【００８２】
中間転写ベルト１５は、ポリイミド又はポリアミド等の樹脂にカーボンブラック等の帯電防止剤を添加した材料からなるベルトである。中間転写ベルト１５は、体積抵抗率が例えば１０６Ωｃｍ以上１０１４Ωｃｍ以下であり、厚さが例えば０．１ｍｍである。
【００８３】
中間転写ベルト１５は、駆動ロール３１、支持ロール３２、張力付与ロール３３、背面ロール２５、及びクリーニング背面ロール３４によって支持され、駆動ロール３１の回転に従って矢印Ｂの方向に循環駆動（回転）される。
駆動ロール３１は、定速性に優れたモータ（不図示）により駆動されて中間転写ベルト１５を回転させる。
支持ロール３２は、４個の感光体１１の配列方向に沿って略直線状に延びる中間転写ベルト１５を、駆動ロール３１と共に支持する。
張力付与ロール３３は、中間転写ベルト１５に一定の張力を与えると共に、中間転写ベルト１５の蛇行を抑制する補正ロールとして機能する。
背面ロール２５は、二次転写部２０に設けられ、クリーニング背面ロール３４は、中間転写ベルト１５上の残留トナーを掻き取るクリーニング部に設けられる。
【００８４】
一次転写ロール１６は、中間転写ベルト１５を挟んで感光体１１に圧接配置されて、一次転写部１０を形成する。
一次転写ロール１６には、トナーの帯電極性（マイナス極性とする。以下同じ。）と逆極性の電圧（一次転写バイアス）が印加される。これにより、各感光体１１上のトナー像が中間転写ベルト１５に順次、静電吸引され、中間転写ベルト１５上に重畳されたトナー像が形成される。
一次転写ロール１６は、シャフト（例えば鉄、ＳＵＳ等の金属の円柱棒）と、シャフトの周囲に固着した弾性層（例えば、カーボンブラック等の導電剤を配合したブレンドゴムのスポンジ層）とで構成された円筒ロールである。一次転写ロール１６は、体積抵抗率が例えば１０７．５Ωｃｍ以上１０８．５Ωｃｍ以下である。
【００８５】
二次転写ロール２２は、中間転写ベルト１５を挟んで背面ロール２５に圧接配置されて、二次転写部２０を形成する。
二次転写ロール２２は、背面ロール２５との間に二次転写バイアスを形成し、二次転写部２０に搬送される用紙Ｋ（記録媒体）上にトナー像を二次転写する。
二次転写ロール２２は、シャフト（例えば鉄、ＳＵＳ等の金属の円柱棒）と、シャフトの周囲に固着した弾性層（例えば、カーボンブラック等の導電剤を配合したブレンドゴムのスポンジ層）とで構成された円筒ロールである。二次転写ロール２２は、体積抵抗率が例えば１０７．５Ωｃｍ以上１０８．５Ωｃｍ以下である。
【００８６】
背面ロール２５は、中間転写ベルト１５の裏面側に配置されて二次転写ロール２２の対向電極を構成し、二次転写ロール２２との間に転写電界を形成する。
背面ロール２５は、例えば、ゴム基材をカーボンを分散したブレンドゴムのチューブで被覆して構成される。背面ロール２５は、表面抵抗率が例えば１０７Ω／□以上１０１０Ω／□以下であり、硬度が例えば７０°（アスカーＣ：高分子計器社製、以下同じ。）である。
背面ロール２５には、金属製の給電ロール２６が接触配置されている。給電ロール２６は、トナーの帯電極性（マイナス極性）と同極性の電圧（二次転写バイアス）を印加し、二次転写ロール２２と背面ロール２５との間に転写電界を形成させる。
【００８７】
中間転写ベルト１５の二次転写部２０の下流側には、中間転写ベルトクリーナ３５が、中間転写ベルト１５に対し接離自在に設けられている。中間転写ベルトクリーナ３５は、二次転写後の中間転写ベルト１５上の残留トナーや紙粉を除去する。
【００８８】
画像形成ユニット１Ｙの上流側には、基準センサ（ホームポジションセンサ）４２が配設されている。基準センサ４２は、各画像形成ユニットにおける画像形成タイミングをとるための基準となる基準信号を発生する。基準センサ４２は、中間転写ベルト１５の裏側に設けられたマークを認識して基準信号を発生し、この基準信号を認識した制御部４０からの指示により、画像形成ユニット１Ｙ、１Ｍ、１Ｃ、１Ｋは画像形成を開始する。
画像形成ユニット１Ｋの下流側には、画質調整を行うための画像濃度センサ４３が配設されている。
【００８９】
画像形成装置１００は、用紙Ｋを搬送する搬送手段として、用紙収容部５０と、給紙ロール５１と、搬送ロール５２と、搬送ガイド５３と、搬送ベルト５５と、定着入口ガイド５６とを備える。
用紙収容部５０は、画像形成前の用紙Ｋを収容する。
給紙ロール５１は、用紙収容部５０に収容されていた用紙Ｋを取り出す。
搬送ロール５２は、給紙ロール５１により取り出された用紙Ｋを搬送する。
搬送ガイド５３は、搬送ロール５２により搬送された用紙Ｋを二次転写部２０へ送り込む。
搬送ベルト５５は、二次転写部２０で画像が転写された用紙Ｋを定着装置６０へ搬送する。
定着入口ガイド５６は、用紙Ｋを定着装置６０に導く。
【００９０】
次に、画像形成装置１００による画像形成方法について説明する。
画像形成装置１００では、画像読取装置（不図示）やコンピュータ（不図示）等から出力された画像データが画像処理装置（不図示）により画像処理され、画像形成ユニット１Ｙ、１Ｍ、１Ｃ、１Ｋによって作像作業が実行される。
【００９１】
画像処理装置では、入力された反射率データに対して、シェーディング補正、位置ズレ補正、明度／色空間変換、ガンマ補正、枠消しや色編集、移動編集等の画像処理が施される。画像処理が施された画像データは、Ｙ、Ｍ、Ｃ、Ｋの４色の色材階調データに変換され、レーザー露光器１３に出力される。
【００９２】
レーザー露光器１３は、入力された色材階調データに応じて、露光ビームＢｍを画像形成ユニット１Ｙ、１Ｍ、１Ｃ、１Ｋの各感光体１１に照射する。
画像形成ユニット１Ｙ、１Ｍ、１Ｃ、１Ｋの各感光体１１は、帯電器１２によって表面が帯電された後、レーザー露光器１３によって表面が走査露光され、静電潜像が形成される。各感光体１１上に形成された静電潜像は、各画像形成ユニットによって各色のトナー像として現像される。
【００９３】
画像形成ユニット１Ｙ、１Ｍ、１Ｃ、１Ｋの各感光体１１上に形成されたトナー像は、各感光体１１と中間転写ベルト１５とが接触する一次転写部１０において、中間転写ベルト１５上に転写される。一次転写部１０では、一次転写ロール１６により中間転写ベルト１５にトナーの帯電極性（マイナス極性）と逆極性の電圧（一次転写バイアス）が印加され、トナー像が中間転写ベルト１５上に順次重ねて転写される。
【００９４】
中間転写ベルト１５上に一次転写されたトナー像は、中間転写ベルト１５が移動することによって、二次転写部２０に搬送される。
トナー像が二次転写部２０に到達するタイミングに合わせ、用紙収容部５０に収容されていた用紙Ｋが、給紙ロール５１、搬送ロール５２及び搬送ガイド５３によって搬送され、二次転写部２０に供給され、中間転写ベルト１５と二次転写ロール２２との間に挟み込まれる。
そして、転写電界が形成されている二次転写部２０において、中間転写ベルト１５上のトナー像が、用紙Ｋ上に静電転写（二次転写）される。
【００９５】
トナー像が静電転写された用紙Ｋは、二次転写ロール２２によって中間転写ベルト１５から剥離され、搬送ベルト５５によって定着装置６０まで搬送される。
定着装置６０に搬送された用紙Ｋは、定着装置６０によって加熱・加圧され、未定着トナー像が定着する。
以上の工程を経て、画像形成装置１００によって記録媒体上に画像が形成される。
【実施例】
【００９６】
以下、実施例を挙げて本実施形態を具体的に説明するが、本実施形態は以下に示す実施例にのみ限定されるものではない。
【００９７】
＜実施例１＞
〔中空ガラスフィラーを含有する樹脂シートの作製〕
ＰＴＦＥ樹脂（三井・デュポンフロロケミカル社製、テフロン（登録商標）ＰＴＦＥモールディングパウダー）１００質量部に、中空ガラスフィラー（シラックス社製シラスバルーン、ＳＦＢ−０８２、粒径１０μｍ）を１０質量部添加し、ＰＴＦＥ樹脂と中空ガラスフィラーとを含む混合材料を得た。
この混合材料を金型に入れ圧縮成形し、次いでＰＴＦＥ樹脂の融点以上に加熱焼成して、シート材料を得た。
このシート材料を削って、厚さ１００μｍのガラスフィラー含有フッ素樹脂シートを得た。
【００９８】
〔フッ素樹脂層の形成〕
前記ＰＴＦＥ樹脂で厚さ５０μｍのフッ素樹脂シートを作製し、このフッ素樹脂シートを前記ガラスフィラー含有フッ素樹脂シートの一方の面に接着剤で貼り合せ、二層構造の摺動部材を得た。
【００９９】
＜実施例２＞
前記中空ガラスフィラーの添加量を２０質量部に変更した以外は実施例１と同様にして、二層構造の摺動部材を得た。
【０１００】
＜実施例３＞
前記中空ガラスフィラーの添加量を５０質量部に変更した以外は実施例１と同様にして、二層構造の摺動部材を得た。
【０１０１】
＜実施例４＞
前記中空ガラスフィラーの添加量を１００質量部に変更した以外は実施例１と同様にして、二層構造の摺動部材を得た。
【０１０２】
＜実施例５＞
〔中空ガラスフィラーを含有する樹脂シートの作製〕
ポリイミド樹脂（宇部興産社製Ｕ−ワニスタイプＳ）１００質量部に、前記中空ガラスフィラーを５０質量部添加し、ポリイミド樹脂と中空ガラスフィラーとを含む混合材料を得た。
この混合材料を金型に入れ圧縮成形し、次いでポリイミド樹脂の融点以上に加熱焼成して、シート材料を得た。
このシート材料を削って、厚さ１００μｍのガラスフィラー含有ポリイミド樹脂シートを得た。
【０１０３】
〔フッ素樹脂層の形成〕
前記ＰＴＦＥ樹脂で厚さ５０μｍのフッ素樹脂シートを作製し、このフッ素樹脂シートを前記ガラスフィラー含有ポリイミド樹脂シートの一方の面に接着剤で貼り合せ、二層構造の摺動部材を得た。
【０１０４】
＜実施例６＞
〔中空ガラスフィラーを含有する樹脂シートの作製〕
前記中空ガラスフィラーの添加量を５０質量部に変更した以外は実施例１と同様にして、厚さ１００μｍのガラスフィラー含有フッ素樹脂シートを得た。
【０１０５】
〔フッ素樹脂層の形成〕
前記ＰＴＦＥ樹脂で厚さ５０μｍのフッ素樹脂シートを作製し、このフッ素樹脂シートを前記ガラスフィラー含有フッ素樹脂シートの一方の面に接着剤で貼り合せた。
【０１０６】
〔第２の樹脂層の形成〕
前記ＰＴＦＥ樹脂で厚さ５０μｍのフッ素樹脂シートを作製し、このフッ素樹脂シートを前記ガラスフィラー含有フッ素樹脂シートのもう一方の面に接着剤で貼り合せ、三層構造の摺動部材を得た。
【０１０７】
＜比較例１＞
前記ＰＴＦＥ樹脂１００質量部に、前記中空ガラスフィラーを１０質量部添加し、ＰＴＦＥ樹脂と中空ガラスフィラーとを含む混合材料を得た。
この混合材料を金型に入れ圧縮成形し、次いでＰＴＦＥ樹脂の融点以上に加熱焼成して、シート材料を得た。
このシート材料を削って、厚さ１５０μｍのガラスフィラー含有フッ素樹脂シートを得た。このガラスフィラー含有フッ素樹脂シートを一層構造の摺動部材とした。
【０１０８】
＜比較例２＞
前記中空ガラスフィラーの添加量を２０質量部に変更した以外は比較例１と同様にして、一層構造の摺動部材を得た。
【０１０９】
＜比較例３＞
前記中空ガラスフィラーの添加量を５０質量部に変更した以外は比較例１と同様にして、一層構造の摺動部材を得た。
【０１１０】
＜比較例４＞
前記中空ガラスフィラーを添加しない以外は比較例１と同様にして、一層構造の摺動部材を得た。
【０１１１】
＜比較例５＞
前記中空ガラスフィラー１０質量部を樹脂フィラー（宇部興産社製ポリイミドパウダーＵＩＰ−Ｓ、粒径１０μｍ）５０質量部に変更した以外は実施例１と同様にして、二層構造の摺動部材を得た。
【０１１２】
＜評価＞
評価用の画像形成装置として、図３に図示するような、加熱ロールと加圧ベルトとを備えた定着装置を有する富士ゼロックス社製ＡＰ−ＩＶ  Ｃ５５７５を用意し、各実施例及び各比較例の摺動部材を、上記画像形成装置の定着装置に取り付けた。加圧ベルトの裏面と摺動部材の摺動面との間には、潤滑剤としてパーフルオロポリエーテルオイル（ダイキン工業社製Ｓ１００）を介在させた。
【０１１３】
〔ウォームアップ時間〕
画像形成装置を２２℃／５５ＲＨ％の環境下に２４時間放置した後、前記環境下で定着装置を稼働させ、ニップの出口における加熱ロールの表面温度を、赤外放射温度計を用いて測定し、１７５℃に達するまでの時間を求めた。その結果を表１に示す。
【０１１４】
〔摺動部材の摩擦係数〕
画像形成装置を、２２℃／５５ＲＨ％の環境下、プロセススピード１９４ｍｍ／秒で連続稼動させ、１０枚通紙した時点（稼動初期）と２００，０００枚通紙した時点において、摩擦摩耗測定機（レスカ社製ＦＲＰ−２０００）を用いて摺動部材の摺動面の静止摩擦係数を測定した。その結果を表１に示す。
【０１１５】
【表１】
2014178595.tif 000003
【０１１６】
表１から分かるとおり、実施例１〜６の摺動部材は、比較例４及び５の摺動部材に比べて、ウォームアップ時間が短かった。
また、２００，０００枚の通紙により、比較例１〜３の摺動部材では、摺動面の静止摩擦係数の上昇が観察されたのに対し、実施例１〜６の摺動部材では、摺動面の静止摩擦係数の上昇が観察されなかった。
したがって、実施例１〜６の摺動部材は、断熱性に優れ且つ寿命が長い。
【符号の説明】
【０１１７】
１０１Ａ、１０１Ｂ  定着装置用摺動部材
１１０    樹脂層
１１２    フッ素樹脂層
１１２ａ  摺動面
１１４    第２の樹脂層
１２０    中空ガラスフィラー
【０１１８】
６０    定着装置
６１    加熱ロール
６２    加圧ベルト
６３    ベルト走行ガイド
６４    押圧パッド
６５    保持部材
６６    ハロゲンランプ
６７    潤滑剤供給装置
６８    摺動部材
【０１１９】
８０    定着装置
８２    摺動部材
８４    加熱ベルト
８６    支持体
８７    押圧パッド
８８    加圧ロール
９０    電磁誘導装置
９１    電磁誘導コイル
【０１２０】
１００  画像形成装置
１１    感光体（像保持体）
１２    帯電器（帯電装置）
１３    レーザー露光器（潜像形成装置）
１４    現像器（現像装置）
１５    中間転写ベルト
１６    一次転写ロール（転写装置）
２２    二次転写ロール（転写装置）
【図１（Ａ）】
2014178595.tif 000004
【図１（Ｂ）】
2014178595.tif 000005
【図２】
2014178595.tif 000006
【図３】
2014178595.tif 000007
【図４】
2014178595.tif 000008